(57)【特許請求の範囲】
【請求項１】
プラズマ生成空間と、前記プラズマ生成空間の下方に配置され前記プラズマ生成空間とつながる処理空間とを有するチャンバと、
前記プラズマ生成空間にエッチングガスを供給するガス供給装置と、
前記エッチングガスを前記プラズマ生成空間内でプラズマ化するためのプラズマ生成装置と、
前記処理空間内に配置され、上面に半導体基板を配置可能な基台と、
前記処理空間内の前記基台に配置される前記半導体基板の周縁に希釈ガスを供給する希釈装置とを備えるプラズマエッチング装置を用いた半導体素子の製造方法であって、
前記プラズマ生成空間内に前記エッチングガスを供給してプラズマ化し、第１電力を前記基台に印加して前記半導体基板をエッチングする第１エッチング工程と、
前記第１エッチング工程後、前記第１電力よりも低い第２電力を前記基台に印加して前記半導体基板をエッチングする第２エッチング工程とを備え、
少なくとも前記第２エッチング工程では、前記希釈装置により、前記半導体基板の周縁に前記希釈ガスを供給する、半導体素子の製造方法。
【請求項２】
請求項１に記載の半導体素子の製造方法であって、
前記第２エッチング工程でのみ、前記半導体基板の周縁に前記希釈ガスを供給する、半導体素子の製造方法。
【請求項３】
請求項１又は請求項２に記載の半導体素子の製造方法であって、
前記希釈装置は、
前記希釈ガスを噴射するノズルと、
前記半導体基板の周縁上方に配置され、前記ノズルから噴射されたガスを前記半導体基板の周縁に導く主面を有するガイド部材とを備える、半導体素子の製造方法。
【請求項４】
請求項１〜請求項３のいずれか１項に記載の半導体素子の製造方法であって、
前記プラズマ生成装置はさらに、
前記処理空間内であって前記基台のうち前記半導体基板を配置可能な領域の上方に配置され、上端から下方に向かって徐々に内径が小さくなる内周面を有する漏斗部材を備え、
前記漏斗部材は、前記内周面に開口を有する排気路を有し、
前記製造方法では、前記排気路からプラズマ化された前記エッチングガス及び希釈ガスを前記排気路を通じて前記チャンバの外部に排気する、半導体素子の製造方法。
【請求項５】
プラズマ生成空間と、前記プラズマ生成空間の下方に配置され前記プラズマ生成空間とつながる処理空間とを有するチャンバと、
前記プラズマ生成空間にエッチングガスを供給するガス供給装置と、
前記エッチングガスを前記プラズマ生成空間内でプラズマ化するためのプラズマ生成装置と、
前記処理空間内に配置され、上面に半導体基板を配置可能な基台と、
前記処理空間内の前記基台に配置される前記半導体基板の周縁に希釈ガスを供給する希釈装置とを備え、
前記希釈装置は、
前記処理空間内における前記基台の上方に配置され、前記希釈ガスを噴射するノズルと、
前記半導体基板の周縁上方に配置され、前記ノズルから噴射されたガスを前記半導体基板の周縁に導く主面を有するガイド部材とを備える、プラズマエッチング装置。
【請求項６】
プラズマ生成空間と、前記プラズマ生成空間の下方に配置され前記プラズマ生成空間とつながる処理空間とを有するチャンバと、
前記プラズマ生成空間にエッチングガスを供給するガス供給装置と、
前記エッチングガスを前記プラズマ生成空間内でプラズマ化するためのプラズマ生成装置と、
前記処理空間内に配置され、上面に半導体基板を配置可能な基台と、
前記処理空間内であって前記基台のうち前記半導体基板を配置可能な領域の上方に配置され、上端から下方に向かって徐々に内径が小さくなる内周面を有する漏斗部材とを備え、
前記漏斗部材は、前記内周面に開口を有する排気路を含む、プラズマエッチング装置。
【請求項７】
請求項６に記載のプラズマエッチング装置であって、
前記開口は、前記漏斗部材の高さ方向中央よりも上方の内周面部分に形成される、プラズマエッチング装置。
【請求項８】
請求項６又は請求項７に記載のプラズマエッチング装置であって、
前記漏斗部材の下端は前記基台の上面と近接して配置され、
前記漏斗部材の下端と前記基台の上面との間の隙間で形成される開口は、前記排気路の開口よりも小さい、プラズマエッチング装置。
【請求項９】
請求項６に記載のプラズマエッチング装置であってさらに、
前記処理空間内の前記基台に配置される前記半導体基板の周縁に希釈ガスを供給する希釈装置とを備える、プラズマエッチング装置。
【請求項１０】
請求項９に記載のプラズマエッチング装置であって、
前記希釈装置は、
前記希釈ガスを噴射する噴射口を有するノズルと、
前記半導体基板の周縁上方に配置され、前記ノズルから噴射されたガスを前記半導体基板の周縁に導く主面を有するガイド部材とを備える、プラズマエッチング装置。
【請求項１１】
請求項１０に記載のプラズマエッチング装置であって、
前記ノズルは前記漏斗部材の下端に配置され、
前記ガイド部材は前記ノズルよりも前記基台の中心寄りに配置され、前記主面は前記ノズルと対向し、かつ、前記基台の中心に向かって下方に傾斜している、プラズマエッチング装置。
【請求項１２】
請求項５に記載のプラズマエッチング装置であって、
前記基台は、
上面に前記半導体基板が配置され、前記半導体基板の裏面を電気的に吸着する静電チャックと、
前記半導体基板が配置される配置領域の周囲に配置されるリング状の絶縁層とを備える、プラズマエッチング装置。
【請求項１３】
請求項５に記載のプラズマエッチング装置であってさらに、
前記処理空間内であって前記基台のうち前記半導体基板を配置可能な領域の上方に配置され、上端から下方に向かって徐々に内径が小さくなる内周面を有する漏斗部材を備える、プラズマエッチング装置。
【発明の詳細な説明】
【技術分野】
【０００１】
本発明は、半導体素子の製造方法、及び、その製造方法に用いられるプラズマエッチング装置に関する。
【背景技術】
【０００２】
半導体素子の製造方法として、プラズマエッチング方法が知られている。プラズマエッチング方法では、チャンバ内でエッチングガスをプラズマ化し、プラズマ化により生成されたイオン及びラジカルにより、半導体基板をエッチングして、半導体素子を製造する。
【０００３】
プラズマエッチング方法では、ローディング効果により、半導体基板の全面を均一にエッチングできない場合がある。具体的には、プラズマエッチングでは、半導体基板の中央部のエッチレートよりも、半導体基板の外周縁部のエッチレートが大きくなる。このようなエッチレートの差は特に、半導体基板の開口率が高い場合に顕著に現れる。
【０００４】
このような現象を抑制し、均一なエッチングを実現するための技術が、特開２０１０−２３８８４７号公報（特許文献１）に提案されている。
【０００５】
特許文献１に提案されたプラズマエッチング装置は、チャンバ内にプラズマ密度調整部材を備える。プラズマ密度調整部材の下端部の内径は、その上端部の内径よりも小径の漏斗状に形成されている。プラズマ密度調整部材により、プラズマの平面内密度が平準化、又は中凸状の密度分布とすることができる。そのため、不均一なエッチングが抑制される、と特許文献１には記載されている。
【先行技術文献】
【特許文献】
【０００６】
【特許文献１】特開２０１０−２３８８４７号公報
【発明の概要】
【発明が解決しようとする課題】
【０００７】
特許文献１に開示されたプラズマエッチング装置は、従来のプラズマエッチング装置よりも均一なエッチングが可能である。しかしながら、さらに均一なエッチングが要求されている。
【０００８】
本発明の目的は、不均一なエッチングを抑制可能な半導体素子の製造方法、及びプラズマエッチング装置を提供することである。
【課題を解決するための手段】
【０００９】
本実施形態による半導体素子の製造方法は、プラズマ生成空間と、プラズマ生成空間の下方に配置されプラズマ生成空間とつながる処理空間とを備えるチャンバと、プラズマ生成空間にエッチングガスを供給するガス供給装置と、エッチングガスをプラズマ生成空間内でプラズマ化するためのプラズマ生成装置と、処理空間内に配置され上面に半導体基板を配置可能な基台と、処理空間の基台に配置される半導体基板の周縁に希釈ガスを供給する希釈装置とを備えるプラズマエッチング装置を用いる。上記製造方法は、第１エッチング工程と、第２エッチング工程とを備える。第１エッチング工程では、プラズマ生成空間内にエッチングガスを供給してプラズマ化し、第１電力を基台に印加して半導体基板をエッチングする。第２エッチング工程では、第１エッチング工程後、第１電力よりも低い第２電力を基台に印加して半導体基板をエッチングする。第２エッチング工程ではさらに、希釈装置により、半導体基板の周縁に希釈ガスを供給する。
【００１０】
本実施形態によるプラズマエッチング装置は、チャンバと、ガス供給装置と、プラズマ生成装置と、基台と、希釈装置とを備える。チャンバは、プラズマ生成空間と、プラズマ生成空間の下方に配置されプラズマ生成空間とつながる処理空間とを備える。ガス供給装置は、プラズマ生成空間にエッチングガスを供給する。プラズマ生成装置は、チャンバ上部に配置され、エッチングガスをプラズマ生成空間内でプラズマ化する。基台は、処理空間内に配置され、上面に半導体基板を配置可能である。希釈装置は、処理空間内の基台に配置される半導体基板の周縁に希釈ガスを供給する。希釈装置は、希釈ガスを噴射するノズルと、ガイド部材とを備える。ガイド部材は、半導体基板の周縁上方に配置され、ノズルから噴射されたガスを半導体基板の周縁に導く主面を有する。
【００１１】
本実施形態によるプラズマエッチング装置は、チャンバと、ガス供給装置と、プラズマ生成装置と、基台と、希釈装置とを備える。チャンバは、プラズマ生成空間と、プラズマ生成空間の下方に配置され、プラズマ生成空間とつながる処理空間とを備える。ガス供給装置は、プラズマ生成空間にエッチングガスを供給する。プラズマ生成装置は、チャンバ上部に配置され、エッチングガスをプラズマ生成空間内でプラズマ化する。基台は、処理空間内に配置され、上面に半導体基板を配置可能である。漏斗部材は、処理空間内であって基台のうち半導体基板を配置可能な領域の上方に配置され、上端から下方に向かって徐々に内径が小さくなる内周面を有する。漏斗部材はさらに、内周面に開口を有する排気路を有する。
【発明の効果】
【００１２】
本実施の形態による半導体素子の製造方法及びプラズマエッチング装置は、半導体基板の表面が不均一にエッチングされるのを抑制できる。
【図面の簡単な説明】
【００１３】
【図１】図１は、第１の実施形態の半導体素子の製造方法に利用されるプラズマエッチング装置の模式図である。
【図２】図２は、図１中の漏斗部材及びノズルの底面図及びノズルの正面図である。
【図３】図３は、図１中のチャンバ下部周辺の断面図である。
【図４】図４は、図１のプラズマエッチング装置を用いた半導体素子の製造方法の一工程を示す模式図である。
【図５】図５は、図１に示すプラズマエッチング装置を利用した半導体素子の製造において、等方性エッチング工程において希釈ガスを供給した場合（図中●印）と、希釈ガスを供給しなかった場合（図中◆印）での、半導体基板上のエッチレート（μｍ／ｍｉｎ）の測定結果を示す図である。
【図６】図６は、図１に示すプラズマエッチング装置の他の形態を示す断面図である。
【図７】図７は、図１及び図６に示すプラズマエッチング装置の他の形態を示す断面図である。
【図８】図８は、第２の実施形態の半導体素子の製造方法に利用されるプラズマエッチング装置のチャンバ下部２２周辺の断面図である。
【図９】図９は、図８中のチャンバ下部２２の拡大図である。
【図１０】図１０は、図８に示すプラズマエッチング装置の他の形態を示す断面図である。
【図１１】図１１は、図８及び図１０に示すプラズマエッチング装置の他の形態を示す断面図である。
【図１２】図１２は、図８、図１０及び図１１に示すプラズマエッチング装置の他の形態を示す断面図である。
【図１３】図１３は、図６に示すプラズマエッチング装置（図中●印）及び図１２に示すプラズマエッチング装置（図中◆印）を用いてエッチングを実施した場合（ただし、いずれのプラズマエッチング装置でも希釈ガスを利用せず）の、シリコン半導体基板上のエッチレート（μｍ／ｍｉｎ）の測定結果を示す図である。
【図１４】図１４は、図１２に示すプラズマエッチング装置を用いて、（１）希釈ガスを使用せずにエッチングを実施した場合（図中◆印）、（２）等方性エッチング工程において、希釈ガスを１５０ｓｃｃｍ供給しながらエッチングを実施した場合（図中●印）、（３）等方性エッチング工程において、希釈ガスを３００ｓｃｃｍ供給しながらエッチングを実施した場合（図中▲印）でのシリコン半導体基板上のエッチレート（μｍ／ｍｉｎ）の測定結果を示す図である。
【発明を実施するための形態】
【００１４】
本実施形態による半導体素子の製造方法は、プラズマ生成空間と、プラズマ生成空間の下方に配置されプラズマ生成空間とつながる処理空間とを備えるチャンバと、プラズマ生成空間にエッチングガスを供給するガス供給装置と、エッチングガスをプラズマ生成空間内でプラズマ化するためのプラズマ生成装置と、処理空間内に配置され上面に半導体基板を配置可能な基台と、処理空間の基台に配置される半導体基板の周縁に希釈ガスを供給する希釈装置とを備えるプラズマエッチング装置を用いる。上記製造方法は、第１エッチング工程と、第２エッチング工程とを備える。第１エッチング工程では、プラズマ生成空間内にエッチングガスを供給してプラズマ化し、第１電力を基台に印加して半導体基板をエッチングする。第２エッチング工程では、第１エッチング工程後、第１電力よりも低い第２電力を基台に印加して半導体基板をエッチングする。第２エッチング工程ではさらに、希釈装置により、半導体基板の周縁に希釈ガスを供給する。
【００１５】
本実施形態による製造方法では、２段階のエッチング工程（第１エッチング工程及び第２エッチング工程）を実施する。第１エッチング工程では、基板へのイオンの衝突による物理エッチングが主となる。第２エッチング工程では、第１エッチング工程よりも基台に印加する電力が小さいため、物理エッチングよりもラジカルによる化学エッチングが強くなる。換言すれば、第１エッチング工程では、異方性エッチングが等方性エッチングよりも強く、第２エッチング工程では、等方性エッチングが異方性エッチングよりも強い。
【００１６】
半導体基板の周縁部は、ローディング効果の影響により、半導体基板の中央部よりもエッチングされやすい。そこで、上記製造方法では、化学エッチングが主流となる第２エッチング工程において、希釈ガスを半導体基板の周縁部に供給する。この場合、希釈ガスにより、半導体基板周縁近傍の未反応ラジカルの密度が希釈され、低下する、又は、チャンバ内での未反応のラジカルの滞在時間が短くなる。そのため、従前の製造方法の場合と比較して、半導体基板の周縁部のエッチレートが低下する。その結果、半導体基板の中央部のエッチレートと周縁部のエッチレートとの差が小さくなり、不均一なエッチングが抑制される。
【００１７】
好ましくは、希釈装置は、希釈ガスを噴射するノズルと、ガイド部材とを備える。ガイド部材は、半導体基板の周縁上方に配置され、ノズルから噴射されたガスを半導体基板の周縁に導く主面を有する。
【００１８】
この場合、希釈ガスがガイド部材により、半導体基板の周縁に導かれる。そのため、不均一なエッチングが抑制される。
【００１９】
好ましくは、プラズマ生成装置はさらに、漏斗部材を備える。漏斗部材は、処理空間内であって基台のうち半導体基板を配置可能な領域の上方に配置され、上端から下方に向かって徐々に内径が小さくなる内周面を有する。漏斗部材はさらに、内周面に開口を有する排気路を有する。上記製造方法では、処理空間内のガスを排気路からチャンバの外部に排気する。
【００２０】
この場合、プラズマ化したエッチングガス及びラジカルが反応して生成されたＳｉＦ4等の反応生成物は、漏斗部材の内周面に形成された開口から外部に排気される。そのため、漏斗部材の内周面うち、開口よりも下方の部分で、ラジカルが反応して生成する反応生成物が滞留する。このような滞留は、漏斗部材の内周面近傍で顕著に発生する。そのため、半導体基板の周縁近傍における未反応のラジカルの密度がさらに低下し、その結果、不均一なエッチングがさらに抑制される。
【００２１】
本実施形態によるプラズマエッチング装置は、チャンバと、ガス供給装置と、プラズマ生成装置と、基台と、希釈装置とを備える。チャンバは、プラズマ生成空間と、プラズマ生成空間の下方に配置され、プラズマ生成空間とつながる処理空間とを有する。ガス供給装置は、プラズマ生成空間にエッチングガスを供給する。プラズマ生成装置は、エッチングガスをプラズマ生成空間内でプラズマ化する。基台は、処理空間内に配置され、上面に半導体基板を配置可能である。希釈装置は、処理空間の基台に配置される半導体基板の周縁に希釈ガスを供給する。希釈装置は、希釈ガスを噴射するノズルと、ガイド部材とを備える。ガイド部材は、半導体基板の周縁上方に配置され、ノズルから噴射されたガスを半導体基板の周縁に導く主面を有する。
【００２２】
上記プラズマエッチング装置では、希釈ガスがガイド部材により、半導体基板の周縁に導かれる。そのため、プラズマエッチング時において、半導体基板の周縁でのラジカルの密度を下げることができる。そのため、半導体基板の周縁でのエッチレートが下がり、中央部でのエッチレートとの差が小さくなる。その結果、不均一なエッチングが抑制される。
【００２３】
本実施形態によるプラズマエッチング装置は、チャンバと、ガス供給装置と、プラズマ生成装置と、基台と、希釈装置とを備える。チャンバは、プラズマ生成空間を有するチャンバ上部とプラズマ生成空間の下方に配置され、プラズマ生成空間とつながる処理空間を有するチャンバ下部とを備える。ガス供給装置は、プラズマ生成空間にエッチングガスを供給する。プラズマ生成装置は、チャンバ上部に配置され、エッチングガスをプラズマ生成空間内でプラズマ化する。基台は、処理空間内に配置され、上面に半導体基板を配置可能である。漏斗部材は、処理空間内であって基台のうち半導体基板を配置可能な領域の上方に配置され、上端から下方に向かって徐々に内径が小さくなる内周面を有する。漏斗部材はさらに、内周面に開口を有する排気路を有する。
【００２４】
上記プラズマエッチング装置では、プラズマ化したエッチングガス及び半導体基板と反応生成物は、漏斗部材の内周面に形成された開口から外部に排気される。そのため、漏斗部材の内周面うち、開口よりも下方の部分で、反応生成物が滞留する。このような滞留は、漏斗部材の内周面近傍で顕著に発生する。そのため、半導体基板の周縁近傍における未反応のラジカルの密度が低下し、その結果、不均一なエッチングが抑制される。
【００２５】
好ましくは、開口は、漏斗部材の下端周縁部よりも上方に形成される。開口は、漏斗部材の高さ方向中央よりも上方の内周面部分に形成されてもよい。
【００２６】
この場合、漏斗部材の内周面下端周縁部近傍において、反応生成物が滞留しやすくなる。そのため、半導体基板の周縁近傍における未反応のラジカルの密度がさらに低下し、その結果、不均一なエッチングがさらに抑制される。
【００２７】
好ましくは、漏斗部材の下端は基台の上面と近接して配置され、漏斗部材の下端と基台の上面との間の高さ方向の距離は、排気路の前記開口の高さ方向の長さよりも十分に小さい。
【００２８】
この場合、漏斗部材の下端と基台上面との隙間から、ガスが漏れにくい。そのため、漏斗部材の内周面下端周縁部近傍において、反応生成物がさらに滞留しやすくなる。漏斗部材の下端と基台の上面との間の高さ方向の距離（隙間）は、なるべく小さい方が好ましく、隙間が無くてもよい。
【００２９】
好ましくは、上記プラズマエッチング装置はさらに、希釈装置を備える。希釈装置は、処理空間の基台に配置される半導体基板の周縁に希釈ガスを供給する。
【００３０】
この場合、半導体基板の周縁近傍における未反応ラジカルの密度をさらに低下することができる。その結果、不均一なエッチングがさらに抑制される。
【００３１】
好ましくは、希釈装置は、希釈ガスを噴射するノズルと、ガイド部材とを備える。ガイド部材は、半導体基板の周縁上方に配置され、ノズルから噴射されたガスを半導体基板の周縁に導く主面を有する。
【００３２】
この場合、希釈ガスがガイド部材により、半導体基板の周縁に導かれる。そのため、不均一なエッチングが抑制される。
【００３３】
好ましくは、ノズルは漏斗部材の下端に配置される。ガイド部材はノズルよりも基台の中心寄りに配置され、主面はノズルと対向する。主面は基台の中心に向かって下方に傾斜している。
【００３４】
この場合、ノズルから噴射された希釈ガスはガイド部材の主面に当たり、下方に垂下している主面に導かれて半導体基板の周縁に供給されやすい。
【００３５】
以下、図面を参照して、本発明の実施の形態を詳しく説明する。図中同一又は相当部分には同一符号を付してその説明は繰り返さない。
【００３６】
［第１の実施形態］
［プラズマエッチング装置］
図１は、本実施形態の半導体素子の製造方法に利用されるプラズマエッチング装置の模式図である。
【００３７】
図１を参照して、プラズマエッチング装置１は、チャンバ２と、ガス供給装置３と、プラズマ生成装置４と、基台装置５と、排気装置６と、漏斗部材７と、希釈装置８とを備える。
【００３８】
チャンバ２は、閉塞空間を有する。チャンバ２は、チャンバ上部２１と、チャンバ下部２２とを備える。チャンバ上部２１は、プラズマ生成空間を有する。チャンバ下部２２は、チャンバ上部２１の下に配置され、処理空間を有する。処理空間はプラズマ生成空間の下方に配置され、プラズマ生成空間とつながる。つまり、閉塞空間は、プラズマ生成空間と、処理空間とを有する。チャンバ２内では、プラズマエッチング処理が実施される。
【００３９】
ガス供給装置３は、エッチングガス及び保護膜形成ガスをチャンバ上部２１内に供給する。ガス供給装置３は、複数のガス供給部３１〜３４と、供給管３５とを備える。ガス供給部３１は、エッチングガスをチャンバ上部２１内に供給する。エッチングガスはフッ素（Ｆ）を含有する。エッチングガスはたとえば、ＳＦ6ガスである。
【００４０】
ガス供給部３２及び３３は、保護膜形成ガスをチャンバ上部２１に供給する。保護膜形成ガスはたとえば、Ｃ4Ｆ8に代表されるフッ化炭素ガスや、ＨＦＯ１２３４ｙｆ等である。図１では、ガス供給部３２はＣ4Ｆ8ガスを収納する。ガス供給部３３は酸素（Ｏ2）ガスを収納する。
【００４１】
ガス供給部３４は、不活性ガスをチャンバ上部２１に内に供給する。不活性ガスはたとえば、Ａｒガスである。
【００４２】
供給管３５は、ガス供給部３１〜３４を、チャンバ上部２１とをつなげる。供給管３５は、各ガス（エッチングガス、保護膜形成ガス、及び、不活性ガス）をガス供給部３１〜３４からチャンバ上部２１に送り出す。
【００４３】
プラズマ生成装置４は、ガス供給装置３からチャンバ上部２１内に供給されたガスを、プラズマ生成空間内でプラズマ化する。プラズマはたとえば、誘導結合プラズマ（ＩＣＰ）である。プラズマ生成装置４は、コイル４１と、高周波電源４２とを備える。チャンバ上部２１内では、ガス供給部３１からエッチングガスが供給される。プラズマ生成装置４は、コイル４１に高周波電力を供給して、エッチングガスをプラズマ化する。
【００４４】
基台装置５は、基台５１と、昇降シリンダ５４と、高周波電源５５と、冷却装置５６とを備える。基台５１は、チャンバ下部２２の処理空間内に配置される。基台５１は、上面の中央の領域には、半導体基板Ｋが配置可能な領域（以下、配置領域という）を備え、さらに、配置領域の周囲に、リング状の絶縁層５３を備える。配置領域には、静電チャック５２が配置される。本明細書では、基台５１は静電チャック５２及び絶縁層５３を含む。
【００４５】
静電チャック５２の上面には、半導体基板Ｋが配置される。静電チャック５２は、半導体基板Ｋの裏面を、電気的に吸着する。つまり、静電チャック５２は、半導体基板Ｋを基台５１に固定する。
【００４６】
基台５１は、昇降シリンダ５４と接続される。昇降シリンダ５４は基台５１を昇降する。基台５１はさらに、高周波電源５５と、冷却装置５６とを備える。高周波電源５５は、
基台５１と接続される。高周波電源５５は、基台５１に高周波電力を供給して、基台５１とプラズマとの間にバイアス電位を与える。このバイアス電位により、プラズマ化により生成されたイオンが、基台５１上の半導体基板Ｋに入射する。
【００４７】
冷却装置５６は、供給管５７と、ガス供給部５８とを備える。ガス供給部５８は、不活性ガスを収納する。図１では、ガス供給部５８は、ヘリウム（Ｈｅ）ガスを含有する。ガス供給部５８は、Ｈｅガス以外の他の不活性ガスを含有してもよい。
【００４８】
基台５１はさらに、図示しない内部配管を含む基台冷却システムを含む。基台冷却システムは、内部配管に所定の冷媒を導入し、冷媒の温度を管理しながら冷媒を循環させるチラー装置を有する。循環する冷媒の種類は特に限定されないが、フロリナート（登録商標）やガルデン（登録商標）、水等、任意の冷媒が用いられる。
【００４９】
供給管５７は、ガス供給部５８と静電チャック５２の表面とをつなぐ。ガス供給部５８内の不活性ガス（Ｈｅガス）は、供給管５７を介して静電チャック５２の表面に到達し、外部に流れる。より具体的には、Ｈｅガスは、半導体基板Ｋの裏面と静電チャック５２の表面との間に流れ、エッチング中の半導体基板Ｋを冷却する。
【００５０】
排気装置６は、真空ポンプ６１と、排気管６２とを備える。排気管６２は、チャンバ下部２２と真空ポンプ６１とをつなぐ。排気装置６は、チャンバ２内の気体（ガス）を排気して、チャンバ２内を所定の圧力に調整する。
【００５１】
漏斗部材７は、チャンバ下部２２の処理空間内に配置される。漏斗部材７は、基台５１の配置領域の上方に配置される。漏斗部材７は筒状であり、上端から下方に向かって内径が徐々に小さくなる内周面を有する。漏斗部材７の上端の開口の内径は、プラズマ生成空間の外径（つまり、チャンバ上部２１の内径）以上である。好ましくは、漏斗部材７の下端の開口は、配置領域の外径以上である。
【００５２】
漏斗部材７の内周面は、上端から下方に向かって基台５１の中央に傾斜したテーパ形状を有する。そのため、プラズマ生成空間で生成された未反応のラジカルを、基台５１の中央に配置された半導体基板Ｋ上に集めやすい。この場合、半導体基板Ｋよりも外側に存在する未反応のラジカルの量が低減するため、半導体基板Ｋの中央部と周縁とでのエッチレート差を低減できる。
【００５３】
希釈装置８は、複数のノズル８１と、希釈ガス供給部８２とを備える。図２は、漏斗部材７及びノズル８１の底面図である。図１及び図２に示すとおり、複数のノズル８１は、半導体基板Ｋの周りに配置される。本例では、ノズル８１は漏斗部材７の下端（底面）に配置され、漏斗部材７の中心軸周りに等間隔に配置される。図２を参照して、ノズル８１は噴射孔８４を備える。
【００５４】
図１を参照して、希釈ガス供給部８２は、ノズル８１に希釈ガスを供給する。希釈ガスの種類は特に限定されない。希釈ガスは、上述のエッチングガスであってもよいし、不活性ガスであってもよい。保護膜形成ガスであってもよいし、これらのガスの混合ガスであってもよい。
【００５５】
希釈装置８は、ノズル８１から希釈ガスを噴射して、エッチング中の半導体基板Ｋの周縁に供給する。希釈ガスは処理空間内に供給され、プラズマ生成空間内に供給されない。このような希釈ガスが半導体基板Ｋの周縁に供給されるため、エッチング中において、希釈ガスにより、半導体基板Ｋの周縁のラジカル密度が低下する。そのため、半導体基板Ｋの周縁でのエッチレートが低下する。以下、プラズマエッチング装置１を用いた半導体素子の製造方法について説明する。
【００５６】
［半導体素子の製造方法］
本実施形態の半導体素子の製造方法は、上述のプラズマエッチング装置１を用いて実施される。本製造方法は、保護膜形成工程と、異方性エッチング工程と、等方性エッチング工程とを順次繰り返して実施して、半導体素子を形成する。このようなプロセスはたとえば、ボッシュプロセスである。以下、各工程について詳述する。
【００５７】
［初期工程］
初めに、半導体基板Ｋ上にエッチングマスクを形成する。エッチングマスクは、周知の方法で形成される。エッチングマスクはたとえば、フォトレジストをスピンコート装置で塗布して形成される。エッチングマスクを形成した後、エッチングマスクに開口を形成する。エッチングマスクの素材は上述のフォトレジストが一般的であるが、特に限定されない。エッチングマスクは二酸化珪素（ＳｉＯ2）であってもよい。
【００５８】
続いて、開口を有するエッチングマスクが形成された半導体基板Ｋを基台５１の上面（配置領域）に載置する。半導体基板Ｋは、静電チャック５２により基台５１に固定される。半導体基板Ｋは、静電チャック５２に代えて、機械クランプで基台５１に固定されてもよい。基台５１に配置された半導体基板Ｋの裏面をガス供給部５８から供給されるガス（Ｈｅガス）で冷却し、かつ、基板５１を基台冷却システムで冷却する。半導体基板Ｋを基台５１に配置し、上記のとおり冷却しながら、エッチングマスクを利用して、エッチングを実施して、半導体基板Ｋに孔を形成する。
【００５９】
［保護膜形成工程］
まず、保護膜形成工程を実施する。保護膜形成工程では、ガス供給部３２及び３３から保護膜形成ガスをプラズマ生成空間に供給し、プラズマ化する。プラズマによって生成された生成物は孔のマスク上、側壁、及び底面に堆積し、保護膜を形成する。
【００６０】
［異方性エッチング工程］
保護膜を形成した後、異方性エッチングを実施する。具体的には、ガス供給部３１から、エッチングガス（ＳＦ6ガス）をプラズマ生成空間に供給する。さらにコイル４１及び基台５１に高周波電力を印加する。このとき、等方性エッチング工程時よりも、基台５１に印加する電力を高くする。コイル４１への高周波電力の印加により、エッチングガスがプラズマ化される。
【００６１】
基台５１に生じたバイアス電位により、プラズマ化されたエッチングガスがエッチングマスクの開口を通って半導体基板Ｋに入射する。これにより、半導体基板Ｋがエッチングされる。基台５１には等方性エッチング工程よりも高い電力が印加されるため、等方性エッチング工程の場合よりも、半導体基板Ｋへのイオンの入射が強くなる。つまり、等方性エッチング工程の場合と比較して、化学エッチングよりも物理エッチングが強くなる。異方性エッチング工程では、物理エッチングにより、孔の底面に形成された保護膜を除去する。
【００６２】
［等方性エッチング工程］
孔の底面の保護膜を除去した後、等方性エッチング工程を実施する。ガス供給部３１からプラズマ生成空間に供給されたエッチングガスは、プラズマ生成装置４によりプラズマ化される。このとき、基台５１には異方性エッチング工程よりも低い電力が印加されるため、異方性エッチング工程の場合よりも、半導体基板Ｋへのイオンの入射が弱くなる。つまり、等方性エッチング工程では、プラズマ化により生成したイオンによる物理エッチングよりも、プラズマ化により生成したラジカルによる化学エッチングの方が強い。そのため、等方性エッチングが進行する。このとき、孔の側壁には保護膜が残存するため、孔の底面において化学エッチングが進行する。等方性エッチング工程の後、保護膜形成工程を実施する。
【００６３】
以上のとおり、本実施形態による半導体基板の製造方法では、保護膜形成工程、異方性エッチング工程、等方性エッチング工程を順次繰り返して深掘りを行い、半導体素子を製造する。
【００６４】
上記の製造工程の場合、半導体基板Ｋで不均一なエッチングが発生するのは、基台５１への印加電力が異方性エッチング工程よりも低い等方性エッチング工程を実施するときである。そこで、本実施形態では、異方性エッチング工程では、図３に示すとおり、希釈装置８から希釈ガスを供給しない。一方、等方性エッチング工程では、異方性エッチング工程よりも低い電力を基台５１に印加し、かつ、図４に示すとおり、希釈装置８から希釈ガスを半導体基板Ｋの周縁（たとえば、図４中の破線の領域）に供給する。このとき、半導体基板Ｋの周縁に、プラズマ化されていない希釈ガスが供給されるため、半導体基板Ｋの周縁における未反応のラジカル密度を低下する。その結果、周縁のエッチレートが低下して、半導体基板Ｋの中央部と周縁とで均一な化学エッチングとなりやすくなる。
【００６５】
本実施形態の製造条件の一例は次のとおりである。
【００６６】
異方性エッチング工程ではたとえば、エッチングガスとしてＳＦ6を用い、ガス流量を５００ｓｃｃｍ、チャンバ２内の圧力を１０Ｐａ、基台５１に印加する電力を１４０Ｗとする。
【００６７】
等方性エッチング工程ではたとえば、エッチングガスとしてＳＦ6を用い、そのガス流量を９００ｓｃｃｍとする。さらに、希釈ガスとしてＳＦ6を用い、そのガス流量を３００ｓｃｃｍとする。チャンバ２内の圧力を１０Ｐａ、基台５１に印加する電力を４０Ｗとする。
【００６８】
図５は、図１に示すプラズマエッチング装置１を利用したシリコン半導体素子の製造において、等方性エッチング工程において希釈ガスを供給した場合（本発明例１という。図中●印）と、希釈ガスを供給しなかった場合（比較例１という。図中◆印）での、シリコン半導体素子上のエッチレート（μｍ／ｍｉｎ）の測定結果を示す図である。
【００６９】
本発明例１及び比較例１での、異方性エッチング工程の条件、希釈ガス以外の等方性エッチング工程の条件、及び、保護膜形成工程の条件はいずれも、上述の製造条件の一例の場合と同じとした。製造前の半導体基板の表面にＰＩテープ（ポリイミド粘着テープ）を貼り付けた。製造後の半導体基板に対して段差計を用いて、半導体基板の中心から周縁まで所定のピッチで、エッチングにより形成された孔の深さを求めた。求めた深さに基づいて、半導体基板の各地点でのエッチレートを求め、図５を作成した。
【００７０】
図５中の横軸は、半導体基板の中心からの距離（ｍｍ）を示し、縦軸は、エッチレート（μｍ／ｍｉｎ）を示す。図５のエッチレート分布を参照して、本発明例１の方が、比較例１よりも、エッチレートのばらつきを抑えることができた。具体的には、エッチレートの平均値に対する、エッチレートの最大値と最小値との差分の比をエッチレートばらつきと定義した場合、比較例１のエッチレートばらつきは１９．３％であったのに対して、本発明例１のエッチレートばらつきは１７．１％であった。
【００７１】
以上のとおり、本実施形態では、エッチレートのばらつきが大きくなる等方性エッチング工程において、希釈ガスを半導体基板の周縁に供給する。これにより、周縁のエッチレートを低下させることができ、不均一の化学エッチングを抑制できる。好ましくは、異方性エッチングでは、希釈ガスを供給しない。希釈ガスは、プラズマの分布を不均一にしやすい。プラズマ分布が不均一となれば、物理エッチングを行うイオンが傾きを持って半導体基板Ｋに入射し、チルトと呼ばれる形状の傾きを形成する。チルトは物理エッチングが主体となる異方性エッチング工程で発生しやすい。そこで、異方性エッチング工程では希釈ガスを供給せず、等方性エッチングでのみ希釈ガスを供給すれば、チルトの発生を抑制しつつ、ローディング効果の影響も抑えることができる。
【００７２】
［希釈装置８の他の形態］
図６に示すとおり、希釈装置８はさらに、ガイド部材８３を備えてもよい。ガイド部材８３は、半導体基板Ｋの周縁の上方に配置される。図６では、ガイド部材８３は、ノズル８１よりも基台５１の中心寄りに配置される。図６中のガイド部材８３は筒状であり、ノズル８１の噴射孔と対向する主面８３Ａを有する。主面８３Ａは、基台５１の中心に向かって下方に傾斜する。つまり、主面８３Ａは、上端から下方に向かって径が小さくなるテーパ形状を有する。主面８３Ａの下辺部は、半導体基板Ｋの周縁の上方に配置される。
【００７３】
ガイド部材８３は、ノズル８１から噴射した希釈ガスを、半導体基板Ｋの周縁に導く。ガイド部材８３により、希釈ガスを半導体基板Ｋの周縁近傍にさらに供給しやすくなる。そのため、周縁のエッチレートをさらに抑えることができ、不均一なエッチングを抑制できる。
【００７４】
ノズル８１の配置位置は、図１に限定されない。ノズル８１は、半導体基板Ｋの周縁に希釈ガスを処理空間内に供給できれば、その配置位置は特に限定されない。たとえば、図７に示すように、ノズル８１が漏斗部材７の上端に配置され、ガイド部材８３により、希釈ガスが半導体基板Ｋの周縁に導かれてもよい。ノズル８１の噴射孔８４が半導体基板Ｋの周縁に向くように、ノズル８１を配置してもよい。
【００７５】
上述の実施形態では、プラズマエッチング装置１は漏斗部材７を備える。しかしながら、プラズマエッチング装置１は漏斗部材７を備えなくてもよい。漏斗部材７を備えなくても、希釈装置８により、不均一なエッチングをある程度抑制できる。
【００７６】
［第２の実施形態］
図８は、第２の実施形態によるプラズマエッチング装置１Ａの処理空間近傍領域の拡大図である。図８を参照して、プラズマエッチング装置１Ａは、プラズマエッチング装置１と比較して、希釈装置８を備えず、かつ、漏斗部材７に代えて、漏斗部材７Ａを備える。プラズマエッチング装置１Ａのその他の構成は、プラズマエッチング装置１と同じである。
【００７７】
［漏斗部材７Ａ］
漏斗部材７Ａは、チャンバ下部２２の処理空間内に配置される。漏斗部材７Ａは、基台５１の配置領域の上方に配置される。漏斗部材７Ａは筒状であり、上端から下方に向かって内径が徐々に小さくなる内周面７１を有する。漏斗部材７Ａの上端の開口の内径は、プラズマ生成空間の外径（つまり、チャンバ上部２１の内径）以上である。漏斗部材７Ａの下端の開口は、配置領域（又は半導体基板Ｋ）の外径以上が好ましい。
【００７８】
内周面７１は、上端から下方に向かって基台５１の中央に傾斜したテーパ形状を有する。そのため、プラズマ生成空間で生成された未反応のラジカルを、基台５１Ａの中央に集めやすい。この場合、半導体基板Ｋよりも外側の未反応のラジカルの密度を低減でき、半導体基板Ｋの中央部と周縁とでのエッチレート差を低減できる。
【００７９】
漏斗部材７Ａはさらに、内周面７１に開口を有する排気路７２を有する。排気路７２は貫通孔（又は貫通スリット）であり、漏斗部材７Ａの外周面にも開口を有する。漏斗部材７Ａの底面は、基台５１と近接して配置される。
【００８０】
以上の構成を有するプラズマエッチング装置１Ａを用いた場合においても、半導体基板Ｋの不均一なエッチングを抑制できる。エッチング時において、エッチングガスがプラズマ生成空間に供給され、かつ、プラズマ化される。プラズマ化により生成したイオン及びラジカルは、処理空間に移動して、半導体基板Ｋに対して物理エッチング及び化学エッチングを行う。
【００８１】
上述のとおり、漏斗部材７Ａの下端（底面）は基台５１に近接している。そして、排気路７２は、漏斗部材７Ａの底面よりも上方に形成されている。そのため、半導体基板Ｋと漏斗部材７Ａの下部（内周面７１のうち、排気路７２の開口よりも下方の部分）とで擬似的な容器が形成される。ラジカルが反応して生成する反応生成物（ＳｉＦ4）が擬似容器部分に滞留しやすく、特に、図９に示すとおり、排気路７２よりも下方の内周面部分近傍の領域ＡＲで滞留しやすくなる。領域ＡＲは、半導体基板Ｋの周縁上方に相当する。
【００８２】
反応生成物が半導体基板Ｋの周縁上方に滞留すれば、第１の実施の形態での効果と同様に、周縁上方の未反応ラジカルの密度は当然に低下する。そのため、半導体基板Ｋの周縁のエッチレートが低下し、不均一なエッチングが抑制される。
【００８３】
図９を参照して、好ましくは、漏斗部材７Ａの下端と基台５１の上面との間の隙間で形成される開口Ｈ１の面積（開口の高さ×幅）は、排気路７２の開口Ｈ０の面積（開口の高さ×幅）よりも十分に小さい。この場合、漏斗部材７Ａの下端からガスが漏れるのを極力抑制でき、処理空間内のガスは主として排気路７２から外部に排出される。開口Ｈ１はなるべく小さい方が好ましい。開口Ｈ１はなくてもよい。
【００８４】
漏斗部材７Ａにおける排気路７２の配置位置は、特に制限されない。排気路７２が漏斗部材７Ａの下端よりも上方に配置されれば、排気路７２よりも下方の部分で擬似容器が形成され、ガスが滞留する。好ましくは、排気路７２の開口は、漏斗部材７Ａの高さ方向中央よりも上方に形成される。この場合、擬似容器の深さをより深くすることができ、ガスが滞留しやすくなる。
【００８５】
図１０に示すとおり、排気路７２は複数形成されてもよい。図９及び図１０では、排気路７２は、漏斗部材７Ａにスリット状に形成されている。しかしながら、排気路７２の形状は特に限定されず、排気路７２が漏斗部材７Ａの中心軸周りに配列される複数の貫通孔であってもよい。
【００８６】
図１１に示すとおり、プラズマエッチング装置１Ａはさらに、希釈装置８を備えてもよい。希釈装置８は、ノズル８１と、希釈ガス供給部８２とを備える。希釈装置８の構成は、プラズマエッチング装置１と同じである。
【００８７】
この場合、プラズマエッチング装置１Ａは、排気路７２を漏斗部材７Ａの内周面に配置し、かつ、希釈装置８により、半導体基板Ｋの周縁に希釈ガスを供給する。そのため、不均一なエッチングをさらに抑制できる。
【００８８】
プラズマエッチング装置１Ａではさらに、図１２に示すとおり、希釈装置８がガイド部材８３を備えてもよい。ガイド部材８３の構成は、図６と同じである。この場合、ガイド部材８３により、希釈ガスを半導体基板Ｋの周縁近傍にさらに供給しやすくなる。そのため、周縁のエッチレートをさらに抑えることができ、不均一なエッチングを抑制できる。
【００８９】
図１３は、図６に示すプラズマエッチング装置及び図１２に示すプラズマエッチング装置を用いてエッチングを実施した場合（ただし、いずれのプラズマエッチング装置でも希釈装置８を使用せず）の、シリコン半導体基板上のエッチレート（μｍ／ｍｉｎ）の測定結果を示す図である。上述のとおり、この測定試験では、希釈ガスを使用せず、排気路７２の効果について検証した。図６のエッチング装置では希釈ガスを使用しないため、この装置での試験を比較例２と定義した。そして、排気路７２を有する図１２のプラズマエッチング装置での試験を、本発明例２と定義した。
【００９０】
比較例２でのプラズマエッチング装置のノズル８１の下端と基台５１との間の距離は２０ｍｍであった。本発明例２でのプラズマエッチング装置のノズル８１の下端と基台５１との間の距離は４ｍｍであった。比較例２及び本発明例２での、保護膜形成工程の条件、異方性エッチング工程の条件、及び、等方性エッチング工程の条件及びエッチングレートの測定方法は、図５での測定試験と同じとした。
【００９１】
図１３中の●印が比較例２の結果であり、◆印が本発明例２の結果である。図１３を参照して、本発明例２では、比較例２と比較して、エッチレートの分布がより均一になった。具体的には、比較例２のエッチレートばらつきは１８．９％であったのに対して、本発明例２のエッチレートばらつきは１５．１％であった。本発明例２では、処理空間のガスの排気通路７２が漏斗部材７Ａの上部に形成されているため、半導体基板の周縁上方に反応生成物が滞留し、未反応のラジカルの密度が低下したと考えられる。
【００９２】
以上のとおり、本実施形態のように、排気路７２を漏斗部材７Ａの内周面７１に設けることによって、不均一なエッチングを抑制できる。
【００９３】
図１４は、図１２に示すプラズマエッチング装置を用いて、（１）希釈ガスを使用せずにエッチングを実施した場合（本発明例３）、（２）等方性エッチング工程において、希釈ガスを１５０ｓｃｃｍ供給しながらエッチングを実施した場合（本発明例４）、（３）等方性エッチング工程において、希釈ガスを３００ｓｃｃｍ供給しながらエッチングを実施した場合（本発明例５）でのシリコン半導体基板上のエッチレート（μｍ／ｍｉｎ）の測定結果を示す図である。本発明例３〜５で使用したプラズマエッチング装置は、本発明例２で使用したプラズマエッチング装置と比較して、排気路７２が大きい（排気路７２の溝が広い）ものを使用した。この測定試験では、排気路７２と、ガイド部材８３を備えた希釈装置８との相乗効果について検証した。
【００９４】
本発明例３〜５において、希釈ガスの供給以外の、保護膜形成工程の条件、異方性エッチング工程の条件、等方性エッチング工程の条件は、上述の本発明例２と同じとした。エッチングレートの測定方法は、図５での測定方法と同じとした。
【００９５】
図１４中の◆印が本発明例３の結果であり、●印が本発明例４の結果であり、▲印が本発明例５の結果である。図１４を参照して、本発明例４では、本発明例３と比較して、エッチレートの分布がさらに均一になっており、本発明例５では、本発明例４と比較してさらに、エッチングレートの分布が均一になっていた。具体的には、本発明例３のエッチレートばらつきは１２．２％であったのに対して、本発明例４のエッチレートばらつきは６．７％であり、本発明例５のエッチングレートのばらつきは１．９％であった。
【００９６】
排気路７２を有する漏斗部材７Ａと、ガイド部材８３を有する希釈装置８とを併用した場合（本発明例４及び５）、半導体基板の周縁上方の未反応のラジカルの密度が顕著に低下し、その結果、半導体基板全体のエッチレートがほぼ同一になったと考えられる。
【００９７】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【符号の説明】
【００９８】
１  プラズマエッチング装置
２  チャンバ
３  ガス供給装置
４  プラズマ生成装置
５１  基台
６  排気装置
７，７Ａ  漏斗部材
７１  内周面
７２  排気路
８  希釈装置
８１  ノズル
８３  ガイド部材
８３Ａ  主面
【図１】
0006444794.tif 000002
【図２】
0006444794.tif 000003
【図３】
0006444794.tif 000004
【図４】
0006444794.tif 000005
【図５】
0006444794.tif 000006
【図６】
0006444794.tif 000007
【図７】
0006444794.tif 000008
【図８】
0006444794.tif 000009
【図９】
0006444794.tif 000010
【図１０】
0006444794.tif 000011
【図１１】
0006444794.tif 000012
【図１２】
0006444794.tif 000013
【図１３】
0006444794.tif 000014
【図１４】
0006444794.tif 000015